(57)【要約】【課題】電磁波遮蔽材の導電体パターン層を導電性粒子と樹脂バインダからなる導電性組成物層として、プライマ層を介在さて透明基材上に引抜プラマイ方式凹版印刷法で形成した時に、凹版版面の鏡面加工の跡が開口部で露出するプライマ層表面に現れる筋が光学欠陥になるのを防ぐ。【解決手段】透明基材１上にプライマ層２を介して導電体パターン層３が形成され、またプライマ層２の厚みが導電体パターン層の形成部で非形成部よりも厚く、非形成部である開口部４で露出するプライマ層表面に現れる互いに平行な多数の直線状の筋５について、それが延びる方向と外形長方形の電磁波遮蔽材１０の短辺との成す劣角である傾斜角θを５〜９０°の範囲に設定する。画像表示装置はＰＤＰの前面にこの電磁波遮蔽材をプライマ層面をＰＤＰ側にして間に空間を空けて、且つ短辺をディスプレイ鉛直方向に平行にして配置する。【選択図】  図１
2011100852.tif 000002
【特許請求の範囲】
【請求項１】
透明基材上に、プライマ層を介して導電体パターン層が形成され、該導電体パターン層は導電性粒子とバインダ樹脂を含む導電性組成物層からなり且つその非形成部として多数の開口部が形成され、また、前記プライマ層は前記導電体パターン層の形成部での厚さが導電体パターン層の非形成部での厚さよりも厚い、電磁波遮蔽材において、
前記開口部に於けるプライマ層の表面には互いに平行な多数の直線状の筋による凹凸が存在し、該筋が延びる方向と、外形が長方形形状の電磁波遮蔽材の短辺との成す劣角として定義した傾斜角θが５〜９０°である、電磁波遮蔽材。
【請求項２】
請求項１記載の電磁波遮蔽材を、前記開口部に於けるプライマ層表面の筋による凹凸が該電磁波遮蔽材の表面に現れている状態で、プラズマディスプレイパネルの前面に、該電磁波遮蔽材と該プラズマディスプレイパネルとの間に空間を空けて、該電磁波遮蔽材のプライマ層表面側の面を該プラズマディスプレイ側に向け且つ外形長方形の該電磁波遮蔽材の短辺を該プラズマディスプレイの鉛直方向に平行にして、配置した、画像表示装置。
【発明の詳細な説明】
【技術分野】
【０００１】
本発明は各種の用途、中でも特にディスプレイの前面に配置するのに好適な電磁波遮蔽材に関し、特に、導電体パターン層に導電性粒子とバインダ樹脂からなる導電性組成物層を用いた場合に、低抵抗値にできて電磁波遮蔽性と透明性とを高度に両立出来る電磁波遮蔽材に関する。また、この電磁波遮蔽材を用いた画像表示装置に関する。
【背景技術】
【０００２】
現在、ディスプレイ（画像表示装置とも言う）として、旧来のブラウン管（ＣＲＴ）ディスプレイ以外に、フラットパネルディスプレイ（ＦＰＤ）となる、液晶ディスプレイ（ＬＣＤ）、プラズマディスプレイパネル（以後ＰＤＰとも言う）、電界発光（ＥＬ）ディスプレイ等の各種ディスプレイが実用されている。これらの中でも、特に、ＰＤＰは不要な電磁波放出が強いため、ディスプレイの前面に電磁波遮蔽材を配置している。なお、ＶＣＣＩ規格では３０ＭＨｚ〜１ＧＨｚ前後の電磁波が規制周波数となっている。
【０００３】
また、ディスプレイ用途の電磁波遮蔽材では、優れた電磁波遮蔽性能と優れた光透過性とを高度に両立できる点で、導電体層には導電性に優れた金属層など結果として不透明となる層が好適であり、不透明性な導電体層でも光透過性を確保する為に、導電体層はメッシュ形状などのパターンで多数の開口部を設けた導電体パターン層として形成している。導電体パターン層には、金属箔をフォトエッチング法で形成するものもあるが、工程が煩雑となり製造コストも高価となる等のために、低コスト化が期待できる印刷法が注目されている。その印刷法として、最近開発され、優れた電磁波遮蔽性と優れた光透過性とを高度に両立できる凹版印刷法がある（特許文献１）。
【０００４】
特許文献１に開示の凹版印刷法は、透明基材上に施した流動状態のままのプライマ流動層上に導電性組成物のインキを凹版印刷する際に、版面上に透明基材が存在している間に、版面と透明基材間にあるプライマ流動層を紫外線照射などで固化させてプライマ層として固化させた後に透明基材を凹版から離版して、透明基材上にプライマ層を介してパターン状の導電性組成物層を導電体パターン層として印刷形成する方法である。このプライマ層は流動状態のときに、版から被印刷物へのインキの転移を促進する作用、言い換えると凹版の版面凹部内に充填されたインキを引き抜いて被印刷物に移す作用を有しており、この凹版印刷法は「引抜プライマ方式凹版印刷法」とでも呼べる印刷法である。そして、この凹版印刷法では、従来では不可能であった様な、細く且つ精細なパターン形成が可能となる。
【先行技術文献】
【特許文献】
【０００５】
【特許文献１】国際公開第２００８／１４９９６９号のパンフレット
【発明の概要】
【発明が解決しようとする課題】
【０００６】
ただ、特許文献１で開示された様な、「引抜プライマ方式凹版印刷法」は、プライマ流動層が通常は凹版版面の非画線部も含めた全面に接触し、これが透明基材との間に存在する状態で固化させる為に、導電体パターン層の非形成部である開口部でも通常はプライマ層が存在する。この為、凹版版面に於ける非画線部である版面凸部上の表面の微細な凹凸形状も固化したプライマ層表面に転移される。すなわち、凹版版面形状が賦形される。
一方、電磁波遮蔽材に於いては、開口部での透明性が電磁波遮蔽材全体としての光透過性能に影響し、当然にプライマ層表面も平滑な面であることが、該表面での光の乱反射などが無い点で好ましい。そこで、凹版版面の非画線部は鏡面加工しておくことになる。
【０００７】
一方、凹版において、凹版版面に於ける画線部である凹部は、メッシュ形状などのパターンの溝として設けられるが、凹部の深さの均一性は、導電体パターン層の表面抵抗率の面均一性に直接的に関係する。従って、凹部の深さの面均一性が当然要求される。この点で、凹部の形成は、ケミカルエッチングによらずに、円筒状の凹版をその回転軸で回転させながら、版表面をバイトで切削して溝状の凹部を形成するのが好まし。その際に、バイト切削前の版面をバフ研磨や砥石研磨等のポリシッングで鏡面加工すると優れた鏡面が得られるのだが、完全な円筒面とはならずに微妙なウネリが生じて、回転軸芯に対する版面半径の面均一性が得られない。一方、凹部をバイトによって旋盤で切削して形成すると、凹部の底面は回転軸芯に対して一定の距離、つまり一定の凹部半径となる様な位置に形成される。従って、凹部の深さとは、版面から凹部底面までの距離であるので、凹部の深さとしては面均一性が得られないことになる。そこで深さ一定の凹部を形成する為に、鏡面加工はパフ研磨などポリシッングではなく、鏡面の面出し用のバイトで切削すれば、回転軸芯に対する版面半径の均一性が得られるので、凹部の深さの面均一性が確保できる。また、見た目でも優れた鏡面性が得られる。この様にして、「引抜プライマ方式凹版印刷法」では、インキ転移量の面均一性を確保でき、表面抵抗率の面均一性も確保できることになる。
【０００８】
ところで、電磁波遮蔽材の導電体パターン層側の面は凹凸面である。その為、導電体パターン層上に粘着剤等を介して光学フィルタを積層したり、導電体パターン層自体を外力から保護する為に保護層を形成したりする際に、該凹凸の凹部、つまり導電体パターン層非形成部の凹部（開口部）に、気泡が残留する。このことを防ぐ為に、従来は、該凹凸を平坦化する平坦化層を予め設けておくのが普通であった。しかし、平坦化層を設けるとその分コストが高くなるという問題があった。そこで、最近の低コスト化の要望に応える為に平坦化層を省略して、導電体パターン層及びプライマ層が露出した形態とする必要が生じて来た。そうすると、今度は「引抜プライマ方式凹版印刷法」を利用するが故の、新たな問題が生じることが判明した。それは、導電体パターン層の開口部に於けるプライマ層表面には、極微小ではあるが、鏡面加工で使用したバイトの切削跡が多数の筋状となって残っており、これがプライマ層表面に筋として賦形され、驚くべき事に、この筋が光学欠陥となって、光学特性の均一性が崩れる、つまり不均一性が生じる現象である。
【０００９】
なお、ここで問題となる光学特性の不均一性とは、電磁波遮蔽材を組み込んだ画像表示装置において、表示面に垂直に立てた法線方向、つまり真正面から表示画像を見たときは問題ないが、法線方向から角度を傾けて斜めから見た時に、同じ傾き具合でも、画面の鉛直方向から水平方向に亘って視点を移動させつつ画面を見てみると（水平にした画面を回転させるかその周りを回って見ると良く判る）、鉛直方向（或いは水平方向）からの角度によって、画面の明るさが異なるという不均一性である。これは、所謂モアレ縞等の縞ではなく、観察角度に依存した輝度の高低の分布である。
【００１０】
すなわち、本発明の課題は、特にＰＤＰなど各種ディスプレイの前面（観察者側面）に配置する用途に好適な電磁波遮蔽材について、電磁波遮蔽性能と光透過性を高度に両立させる為に、「引抜プラマイ方式凹版印刷法」で導電性組成物層として形成した導電体パターン層の非形成部である開口部で露出するプライマ層表面に、凹版版面の鏡面加工の跡が賦形された多数の筋状の凹凸が存在しても、それが光学特性の不均一性（光学欠陥）となって悪影響するのを防げる電磁波遮蔽材を提供することである。
また、この様な電磁波遮蔽材を用いた画像表示装置を提供することである。
【課題を解決するための手段】
【００１１】
そこで、本発明の電磁波遮蔽材は、透明基材上に、プライマ層を介して導電体パターン層が形成され、該導電体パターン層は導電性粒子とバインダ樹脂を含む導電性組成物層からなり且つその非形成部として多数の開口部が形成され、また、前記プライマ層は前記導電体パターン層の形成部での厚さが導電体パターン層の非形成部での厚さよりも厚い、電磁波遮蔽材において、前記開口部に於けるプライマ層の表面には互いに平行な多数の直線状の筋による凹凸が存在し、該筋が延びる方向と、外形が長方形形状の電磁波遮蔽材の短辺との成す劣角として定義した傾斜角θが５〜９０°である構成とした。
【００１２】
また、本発明の画像表示装置は、上記電磁波遮蔽材を、前記開口部に於けるプライマ層表面の筋による凹凸が該電磁波遮蔽材の表面に現れている状態で、プラズマディスプレイパネルの前面に、該電磁波遮蔽材と該プラズマディスプレイパネルとの間に空間を空けて、該電磁波遮蔽材のプライマ層表面側の面を該プラズマディスプレイ側に向け且つ外形長方形の該電磁波遮蔽材の短辺を該プラズマディスプレイの鉛直方向に平行にして、配置した構成とした。
【発明の効果】
【００１３】
本発明によれば、開口部のプライマ層表面に現出する、鏡面加工時のバイト跡である筋状凹凸群が表面に露出した状態であっても、その筋の延びる方向を、電磁波遮蔽材の短辺との傾斜角θで５〜９０°の特定角度範囲に設定することで、それが光学欠陥（光学特性の不均一性）となって表示画像表質に悪影響するのを減らすことができる。
【図面の簡単な説明】
【００１４】
【図１】本発明の電磁波遮蔽材をその一形態で概念的に例示する断面図（ａ）と平面図（ｂ）。
【図２】本発明の電磁波遮蔽材にて、導電体パターン層印刷用の凹版（ａ）、導電体パターン層を印刷した連続帯状の電磁波遮蔽材（ｂ）、枚葉に切断後の電磁波遮蔽材（ｃ）、の各々での筋５（乃至は版面での筋５Ａ）と、ディスプレイパネル（ｄ）の鉛直方向との関係を概念的に説明する説明図。
【図３】導電体パターン層を導電体組成物層として形成する引抜プライマ方式凹版印刷法をその一形態で概念的に示す説明図。
【図４】上記凹版印刷方法による導電体パターン層の凸部の一形態（導電体パターン層の非形成部よりも形成部でプライマ層が厚く、導電体パターン層の凸部内での導電性粒子の分布が凸部頂上部近くが密でプライマ層近くが疎）を概念的に示す断面図。
【図５】本発明の画像表示装置をその一形態で概念的に示す断面図。
【発明を実施するための形態】
【００１５】
以下、本発明の実施の形態について、図面を参照しながら説明する。尚、本願発明の図面は、説明の便宜上、縦横の縮尺を適宜実物とは変え、又説明の対象となる部分は、適宜周囲のものよりも拡大して図示してある。
【００１６】
《要旨》
先ず、本発明の電磁波遮蔽材の一形態を、図１（ａ）の断面図、及び図１（ｂ）の平面図で説明する。同図の様に、本発明の電磁波遮蔽材１０は、透明基材１の少なくとも片面に、プライマ層２が形成され、このプライマ層２の上に導電体パターン層３がその非形成部として多数の開口部４が設けられるようにパターン状に形成され、少なくとも透明基材１、プライマ層２及び導電体パターン層３の３層から構成されている。更に、電磁波遮蔽材１０は、その開口部４に於けるプライマ層２の表面には多数の直線状の筋５が各筋が延びる方向が揃って並んでいる。筋５の並ぶ間隔は開口部のサイズよりも小さく、一つの開口部４内には多数の筋５が存在する。なお、筋５は、プライマ層表面が大気側に向かって膨らんでいる筋状凸部５ａと、逆に表面が凹んでいる筋状凹部５ｂとがある。そして、本発明の電磁波遮蔽材１０では、この筋５の延びる方向を、外形形状が長方形形状の電磁波遮蔽材の四方四辺のうち、短辺との成す角度の劣角で定義される傾斜角θが５〜９０°の範囲内に設定してある電磁波遮蔽材である。なお、劣角とは短辺と成す角度のうち（絶対値が）小さい方の角度であり、最大でも９０°である。
また、電磁波遮蔽材１０の短辺は、電磁波遮蔽材をディスプレイに適用した時に、ディスプレイの鉛直方向Ｖに平行な辺である〔図２（ｃ）及び図２（ｄ）参照〕。
【００１７】
そして、本発明の画像表示装置は、例えば、図５の断面図で概念的に示す画像表示装置２０の様に、少なくとも上記電磁波遮蔽材１０を、その開口部４に於けるプライマ層２表面に存在する筋５による凹凸が該開口部４で大気露出した電磁波遮蔽材１０表面に現れている状態で、プラズマディスプレイパネル６の前面に間に空間を空けて且つ電磁波遮蔽材１０の導電体パターン層３側の面をプラズマディスプレイ６側に向けて、電磁波遮蔽材１０の外形長方形の短辺がプラズマディスプレイ６の鉛直方向Ｖに平行になるように、配置した表示装置である。
【００１８】
この様に、電磁波遮蔽材１０の開口部４のプライマ層２表面に現出する筋５の傾斜角θを、電磁波遮蔽材１０の短辺に対する角度として特定の角度範囲内に設定しておくことで、たとえ筋５が存在しても、電磁波遮蔽材１０をＰＤＰ６等のディスプレイの前面に配置して画像表示装置２０として組み立てた時に、該ディスプレイの鉛直方向に対して同じく傾斜角θとすることができ、その結果、見る方向によって表示画像の輝度が異なるという光学特性の不均一性が生じる光学欠陥となる悪影響を抑制できる。
【００１９】
以下、本発明の、電磁波遮蔽材と画像表示装置について、更に詳述する。
【００２０】
《電磁波遮蔽材》
【００２１】
［透明基材］
透明基材１には、公知の透明な材料を使用すれば良く、可視光線領域での透明性、耐熱性、機械的強度等を考慮すると、樹脂フィルム（乃至シート）が代表的である。樹脂フィルム（乃至シート）の樹脂は例えば、ポリエチレンテレフタレート等のポリエステル系樹脂、アクリル系樹脂、ポリカーボネート系樹脂、ポリイミド系樹脂、或いは、シクロオレフィン重合体などのポリオレフィン系樹脂、トリアセチルセルロースなどのセルロース系樹脂等である。なかでも、２軸延伸ポリエチレンテレフタレートフィルムは好適な材料である。なお、透明基材の厚みは、取扱性、コスト等の点で通常は、１２〜５００μｍ、好ましくは２５〜２００μｍだが、特に制限はない。
また、透明基材１は、ロール・ツー・ロール方式での生産適性の点でフレキシブルな（可撓性の）材料を選べる樹脂フィルムが好ましい。また、その点では、連続帯状の樹脂フィルムを用いるのが好ましい。
【００２２】
［プライマ層］
プライマ層２は、後述導電体パターン層３のところで説明する引抜プライマ方式凹版印刷法に特有の層であり、ここでは、主にその材料面について説明する。プライマ層２は透明な樹脂層として形成され、その樹脂としては、熱可塑性樹脂、硬化性樹脂などを使用でき、硬化性樹脂としては、熱硬化性樹脂、電離放射線硬化性樹脂を使用できる。ただ、該樹脂としては、凹版印刷時に、流動状態から固化状態への迅速な変化を制御できる点で、好ましくは電離放射線硬化性樹脂が使用される。なお、電離放射線硬化性樹脂としては公知のものから適宜選択できる。例えば、電離放射線で架橋など重合硬化するモノマー及び／又はプレポリマーを含む組成物を使用する。モノマーやプレポリマーにはラジカル重合性やカチオン重合性の化合物を使用する。なかでも、アクリレート系化合物を用いた電離放射性硬化性樹脂が代表的である。また、電離放射線としては、通常、紫外線、電子線などが使用される。
【００２３】
［筋］
筋５は、開口部４に於けるプライマ層２表面に現れる、直線状に延びた互いに平行な多数の筋状凹凸群であり、その凸部が筋状凸部５ａであり、凹部が筋状凹部５ｂである。筋状凸部５ａを直線状の峰（稜線乃至尾根）とすれば筋状凹部５ｂは直線状の谷（乃至沢）である。なお、直線状とは完全な直線だけを意味せず、多少なりとも彎曲、蛇行、折線化したものも含む。また平行も完全な平行だけを意味せず略平行も含む。それは、鏡面加工の跡に起因するものであり、該跡としての版面上の筋は、図（ｂ）に示す如く、各開口部内において長さが不均一の有限長のもので、この筋が賦形されたものがプライマ層表面の筋５だからである。また、開口部４内に現出するので、長さは最大でも開口部の端から他方の端までであり、端から他方の端まで延びていることもあるし、延びていないこともある。端から他方の端まで延びているのは相対的に大きな筋であり、端から他方の端まで延びていないのは相対的に小さな筋である。
なお、本明細書で「筋」という言葉は、筋の１本１本を意味して使うこともあるし、これらの集合体としての、つまり筋状凹凸群を意味して使うこともあるが、混同する様なとき以外は、単に「筋」という言葉で使う。
【００２４】
また、筋５は鏡面加工の切削跡であるので、大きな筋の中に細かい筋が存在することもある。そして、筋間隔のうち周期性があり大きいものは容易に筋ピッチとして捉えることができる。この様な筋ピッチをもたらす筋について、その筋５の具体的大きさの一例を述べれば、筋間隔（筋と筋の間隔）は１０〜５０μｍ、筋の高さ（筋状凸部５ａと筋状凹部５ｂとの高低差）は、１０〜１００ｎｍ程度である。従って、おおよそ、裾野の広さが数十マイクロメータスケールに対して、高さが鏡面加工であるので、その約千分の一の数十ナノメータスケールの山が連なっているイメージである。なお、これは、この数値範囲以外のものが存在しないことを意味するものではなく、筋の実体を把握する一例としての数値である。
なお、この様な縦横のアスペクト比が非常に小さい凹凸の筋は、走査型白色光干渉式顕微鏡（米国Ｚｙｇｏ社等の市販製品有り）などで把握できる。
【００２５】
そして本発明では、この筋５はそれが直線状の延びる方向と、電磁波遮蔽材１０の外形長方形形状の短辺との劣角で定義する傾斜角θを所定の角度、５〜９０°の範囲に設定する。傾斜角θをこの様な角度範囲内に設定しておけば、筋５が光学欠陥として、電磁波遮蔽材の光学的均一性に悪影響するのを防げる。また、傾斜角θの下限は５°、つまり最低限５度以上に設定するのが良いが、より好ましくは１５°、更に好ましくは３０°とすると、より確実に光学欠陥となるのを回避できる。なお、上限は最大９０°、より好ましくは８５°である。
【００２６】
筋５の傾斜角θを上記所定の角度に設定するには、引抜プライマ方式凹版印刷法で用いる円筒状の凹版の版面を鏡面加工する時に、印刷した連続帯状の印刷物から枚葉の電磁波遮蔽材を切り出す切り出し方向を勘案して、最終的に、その目的とする傾斜角θとなる様に加工することで、設定できる。或いは、連続帯状での電磁波遮蔽材１０ａから枚葉シートの（画像表示装置１台に対応する）長方形状の電磁波遮蔽材１０を切り抜く（切り出す）際の切抜型の角度を、電磁波遮蔽材１０ａに形成された筋５の角度βを勘案した上で、切り抜くことで、設定できる（図２（ｂ）参照）。
【００２７】
ここで、図２を参照しながら説明する。図２（ａ）は導電体パターン層印刷用のシリンダ状の凹版３１、図２（ｂ）は導電体パターン層が印刷された連続帯状の電磁波遮蔽材１０ａ、図２（ｃ）は枚葉に切断後の電磁波遮蔽材１０、図２（ｄ）は適用するプラズマディスプレイパネル６等のディスプレイパネルである。ここでは、導電体パターン層を印刷する透明基材１が連続帯状シートであり、連続帯状状態として電磁波遮蔽材１０ａ（乃至は導電体パターン層を透明基材上に印刷し更にその後追加的な層形成を待つ印刷物１０ａ）を作製するときに、円筒状の凹版３１を用いて印刷して作製する場合である。また、図２では、筋５を強調して図示してあるので、導電体パターン層の図示は省略してある。
図２（ａ）及び図２（ｂ）に示す様に、該凹版３１の版面の円周方向Ｐｃは前記連続帯状シートのシート流れ方向ＭＤに一致する。そして、凹版版面を鏡面加工用のバイトで鏡面加工（旋盤加工）する時に、凹版をその回転軸で円周方向に回転させつつ、該バイトを一定の速度で回転軸方向に移動させて行くと、版面には円周方向に対して平行がずれて斜めとなった螺旋状の切削跡が筋状に残る。なお、このとき、バイトの移動速度を、新たな鏡面加工面が、凹版が一回転した時に直前に切削した面の一部に重なる様な移動速度に設定して加工すると、版面の螺旋状の切削跡である筋５Ａは殆ど円周方向Ｐｃに平行になる。図２で言えば、凹版版面での円周方向Ｐｃに対する劣角で定義する版面上での筋の延びる方向である、筋の傾斜角αは略０°となる。従って、仮に版面上での筋５Ａの延びる方向をシート流れ方向ＭＤと平行乃至は略平行に設定したければ、上記の様なバイトの移動速度で鏡面加工すれば良い。
【００２８】
そして、例えば４５°の傾斜角αとなる様に研磨加工するときは、凹版を回転軸で一回転する間に、その円周長に等しい距離だけ鏡面加工用のバイトを回転軸方向に移動させる様にして研磨加工すればよい（縦横方向とも同じ距離となるので４５°となる）。この様にして、鏡面加工時のバイトの回転軸方向の移動速度と反面の回転速度との比を設定することで、筋５Ａの傾斜角αを望みの傾斜角に設定する。
なお、傾斜角αが或る程度大きくなると、凹版を回転軸に１回転した時に、バイトの加工面は１回転前の加工面とは重複しなくなるが、この場合は、一旦、バイトを版面から離し、前回加工面と一部重複する位置までスタート位置を回転軸方向で戻してから次の面の鏡面加工を始める事を繰り返すことで、所定の傾斜角αで鏡面加工できる。また、一回転毎でなく、版面の加工面の回転軸方向で左右両端の端から他方の端までを、一回の加工単位として、他方の端まで達したら元の端までスタート位置を戻してから位相をずらした開始位置から次の面の鏡面加工を始めても良い。
【００２９】
そして、シリンダ状の凹版３１を用いて連続帯状シートに通常に印刷すれば、凹版版面上での筋５Ａの傾斜角αは、図２（ｂ）の様に、印刷結果物の連続帯状の電磁波遮蔽材１０ａに於けるプライマ層表面での筋５の、シート流れ方向ＭＤに対する劣角で定義される筋の傾斜角βと等しくなる。
【００３０】
次に、図２（ｂ）及び図２（ｃ）の様に、連続帯状シートから枚葉シートの切り出しであるが、枚葉で長方形の電磁波遮蔽材１０の切り出しを、その短辺がシート流れ方向ＭＤに平行になる様に、切り出したとき、枚葉の電磁波遮蔽材１０に於ける筋５の傾斜角θは短辺基準であるので、前記連続帯状シート上での傾斜角βと一致する。従って、ここで説明した場合では、凹版版面上での傾斜角α、連続帯状シート上での傾斜角β、そして枚葉シート上での傾斜角θの全てが一致し、α＝β＝θとなる。従って、この場合、最終的に筋５の傾斜角θに設定するには、凹版版面の鏡面加工時の筋５Ａの傾斜角αは傾斜角θと同じ角度にして鏡面加工すれば良いことになる。
【００３１】
なお、電磁波遮蔽材の長方形状の枚葉シートの短辺は、図２（ｄ）の様に、ディスプレイパネル６の鉛直方向Ｖと平行となる関係で該ディスプレイに適用することを前提としているので、傾斜角θは、該鉛直方向Ｖに対する筋５の傾斜角θｄを該鉛直方向Ｖに対する劣角で定義すれば、傾斜角θｄと同じとなる。
また、ディスプレイパネルに於ける傾斜角θｄは、通常横長の長方形として見るディスプレイの画素は、通常カラー表示する為のＲＧＢの三色のセルから構成されるが、これら各セルはその長手方向を通常ディスプレイ鉛直方向とする縦長の形状をしている。従って、上記前提は、セル基準で考えれば、セルの長手方向に対する劣角で定義した傾斜角θｄとして捉えても良い。
【００３２】
なお、図２に例示した説明では、連続帯状シートから枚葉シートへの電磁波遮蔽材の切り出し方向（シート流れ方向に対する電磁波遮蔽材の短辺の成す角度）は、シート流れ方向ＭＤに電磁波遮蔽材１０短辺が平行となる様にした場合であったが、基本的には任意であり、例えばこの逆に、長辺をシート流れ方向に平行に切り出しても良い。その場合は、傾斜角θと、傾斜角α及び傾斜角βとは異なり、α＝β＝９０−θとなるので、これを勘案して、鏡面加工時のバイト移動速度を設定して、版面上での傾斜角αを上記関係式を満足する角度に設定すれば良い。また、これら以外の角度で切り出しても良い。
【００３３】
なお、筋５が光学欠陥となる理由は定かいが、現実に傾斜角θの調整により光学欠陥が抑制されている事、また、導電体パターン層ではモアレに関連してバイアス角度を調整するが、このモアレとも光学欠陥の見え方が異なる事、を考えると、多数の細かい筋５の筋状凹凸群が何らかの光学的作用を及ぼしており、これが影響していることは確かであると想像される。
但し、プライマ層２上の筋５それ自体は高低差が数１０〜数１００ｎｍの寸法であり目視で全く視認不能なこと、及びその光学欠陥の外観が縞状のパターンとは異なることから、モアレ縞とは別現象であると判断される。
【００３４】
［導電体パターン層] 
導電体パターン層３は、導電体層の非形成部として多数の開口部４を設けたパターン状の導電体層である。また、この導電体パターン層は、導電性粒子を樹脂バインダ中に分散させた導電性組成物層として形成される。形成には「引抜プライマ方式凹版印刷法」を利用する。なお、導電体パターン層の厚みは、電磁波遮蔽性能、形成法等の点から、通常は２〜１００μｍ、より好ましくは５〜２０μｍ程度である。
【００３５】
上記導電性粒子としては、金、銀、白金、銅、錫、アルミニウム、ニッケルなど高導電性金属（乃至合金）粒子、或いは樹脂粒子や無機非金属物粒子の表面を金、銀など上記高導電性金属で被覆した金属被覆粒子、或いは黒鉛粒子などを用いてもよい。
また、上記樹脂バインダの樹脂としては、熱可塑性樹脂、熱硬化性樹脂、電離放射線硬化性樹脂などを単独使用又は併用する。熱可塑性樹脂には熱可塑性ポリエステル樹脂、熱可塑性アクリル樹脂など、熱硬化性樹脂にはメラミン樹脂、熱硬化性ポリエステル樹脂、熱硬化性アクリル樹脂、熱硬化性ウレタン樹脂などを使用する。また、電離放射線硬化性樹脂には、電離放射線で架橋など重合硬化するモノマー及び／又はプレポリマーを含む組成物を使用する。モノマーやプレポリマーにはラジカル重合性やカチオン重合性の化合物を使用する。なかでも、アクリレート系化合物を用いた電離放射性硬化性樹脂が代表的である。
【００３６】
導電体パターン層３のパターンの平面視形状は、特に制限はなく公知の形状でよく、例えば、メッシュ形状（六角形や四角形などの格子模様）、ストライプ形状（直線状縞模様、螺旋模様など）などである。なかでもメッシュ形状、それも正方格子形状が代表的である。開口部４の形状は、メッシュ形状が例えば正方格子形状では正方形、ストライプ形状では帯形状となる。
なお、パターンの線幅、つまり導電体パターン層の形成部の線幅は、電磁波遮蔽性能などの観点から通常は５〜５０μｍである。又、導電体パターン層の開口率〔（導電体パターン層非形成部である開口部の合計面積／導電体パターン層の非形成部である開口部及び形成部を含めた全被覆面積）×１００で定義〕は、電磁波遮蔽性能及び可視光透過性との両立の点から、５０〜９５％程度である。
【００３７】
また、メッシュパターン乃至はストライプパターンとして導電体パターン層の形成部である線（ライン）が延びる方向は、適用するディスプレイの画素ピッチや発光特性を考慮して、モアレが出難い角度に設定するのが好ましい。例えば、長方形形状の枚葉シートの電磁波遮蔽材に於いて、該長方形の長辺に対する劣角としてバイアス角度γを定義すると、バイアス角度γを４９°とする、等である。
【００３８】
なお、導電体パターン層３の表面には、コントラスト向上の点では、黒化処理層を有するものとするのが好ましい。黒化処理層としては、電磁波遮蔽材において公知のものを適宜採用すれば良い。また、導電性組成物層としての導電体パターン層３自体では目的とする面積抵抗率が得られない場合は、表面に銅のめっき等により金属層を備えたものとしても良い。
また、本発明では導電体層として導電体パターン層を少なくとも有するが、例えば、電磁波遮蔽材の周囲に設ける接地用の領域などでは、連続面（ベタ面）で設けた導電体ベタ層が存在してもよい。但し、接地用の外周部を除く電磁波遮蔽材中央部は、前記した開口部が存在する導電体パターン層である。
【００３９】
（導電体パターン層の「引抜プライマ方式凹版印刷法」による形成）
導電体パターン層３を導電性粒子を樹脂バインダ中に分散させた導電性組成物層として形成する為には、「引抜プライマ方式凹版印刷法」を利用する。この凹版印刷方法は、既に述べた様に、微細なパターンを高精度で形成できる印刷法であり、本出願人が国際公開ＷＯ２００８／１４９９６９号公報に開示した印刷法でもある。この印刷法では、凹版版面の凹部内部に充填したインキを引き抜いて被印刷物へのインキの転移を促進させる、「転移促進層」とも言える「プライマ層」を、印刷の最中に流動状態で作用させる点に特徴がある凹版印刷法である。次に、図３を参照して「引抜プライマ方式凹版印刷法」をその一形態で更に説明しておく。なお、この形態は、プライマ層２を透明基材１側に流動状態のプライマ流動層２ｃとして施しておく形態である。
【００４０】
図３に例示の引抜プライマ方式凹版印刷法では、透明基材準備工程、及び充填工程として、先ず、図３（ａ）の様に、透明基材１の片面（図面下方の面）に塗工などでプライマ流動層２ｃを積層し、一方、凹版３１の版面（但し、版面の筋５は略して図示）の凹部には、導電体パターン層３を印刷する為の導電性ペーストなどの固化前の導電性組成物３ｃを充填する。充填は所謂グラビア印刷の様に版面の凹部以外の版面凸部上の導電性組成物はドクターブレードで掻き取るなどして除去するが、凹部に充填された導電性組成物３ｃの表面は版面（凸部）と完全な面一にならずに、図３（ａ）の様に僅かに窪んだ凹み３２がある形状となる。
次に、圧着工程として、図３（ｂ）の様に、透明基材１に形成されているプライマ流動層２ｃを、透明基材１と共に凹版３１の該版面に圧着して、版面凹部内に充填済みの導電性組成物３ｃと隙間無く接触させ圧着させる。このとき、プライマ流動層２ｃは流動性を示すので、導電性組成物３ｃの凹み３２に流れ込み凹み３２を充填する。また、凹部以外の版面凸部の部分もプライマ流動層２ｃが覆う。
次に、プライマ固化工程として、図３（ｂ）の状態のままで、プライマ流動層２ｃを固化してプライマ層２とする。固化手段は生産性の点で好ましくは紫外線、電子線などの電離放射線照射である。
次に、転移完了工程として、図３（ｃ）の様に、透明基材１を凹版３１から離版することで、透明基材１上にプライマ層２と、未硬化の導電性組成物３ｃ或いは硬化済みの導電性組成物層からなる導電体パターン層３が積層された印刷物を得る。
【００４１】
また、導電体層固化工程として、導電性組成物３ｃを固化させるが、この固化は、溶剤乾燥を含むときは当然に導電性組成物３ｃが凹部内から開放された転移完了工程の後であるが、無溶剤の場合は転移完了工程の前のプライマ固化工程と同時、又はプライマ固化工程と転移完了工程の間でもよい。そして、転移完了工程及び導電体層固化工程を経た後に、導電性組成物３ｃは導電性組成物層としての導電体パターン層３となって、プライマ層２の面に形成されることになる。
【００４２】
そして、この様な、「引抜プライマ方式凹版印刷法」による印刷物が、他の印刷法に見られない大きな特徴は、図４の断面図（透明基材１は略して図示）で概念的に示す様に、プライマ層２と導電体パターン層３との界面について、プライマ層２は導電体パターン層３の形成部２ａの厚さＴａが導電体パターン層３の非形成部２ｂの厚さＴｂよりも厚い形状となることである。なお、非形成部２ｂの厚さＴｂは、形成部２ａの厚さＴａの影響のない非形成部２ｂつまり開口部４の中央部での厚さとする。
なお、図１（及び図５）では、プライマ層２表面の筋５に注目して筋５を強調して図示してあるので、この厚さＴａと厚さＴｂとの関係に従った厚さの場所による変化は図示を省略してある。
【００４３】
更に、プライマ層２と導電体パターン層３との界面は、次の（Ａ）〜（Ｃ）のいずれかの１以上の断面形態を有する（但し、図４では図示は省略）。（Ａ）プライマ層２と導電体パターン層３との界面が非直線状に入り組んでいる断面形態、（Ｂ）プライマ層２を構成する成分と導電体パターン層３を構成する成分とが混合している混合層を界面近傍に有する断面形態、（Ｃ）導電体パターン層３を構成する導電性組成物中にプライマ層２に含まれる成分が存在している断面形態。この様な、界面の断面形態は、プライマ層２がプライマ層２と導電体パターン層３との離版時の密着性を強化し、凹版からインキ（導電性組成物３ｃ）の被印刷物（透明基材１）への転移を促進し高精度且つ高品質の凹版印刷を可能にしている理由であると思われる。
【００４４】
また、導電体パターン層３の形成部である導電体パターン層自体の凸部の内部では、図４で概念的に示す様に、導電性粒子Ｃｐが一様な均一な分布ではなく、導電性粒子Ｃｐの分布が、相対的に、凸部の頂上部の近くが密でそれよりも頂上部から遠いプライマ層２の近くが疎である分布を持つ内部構造が好ましい。密とは単位体積中の導電性粒子Ｃｐの粒子数で見た数密度である。つまり、凸部内部の導電性粒子Ｃｐの数密度が、プライマ層２近くに比べて頂上部近くの方が大きくなる分布である。数密度が大きい方が導電性粒子Ｃｐ同士の電気的接触が行われ易い。従って、例え導電体パターン層３中の導電性粒子Ｃｐの平均濃度が同じであっても、同じ数の導電性粒子Ｃｐを数密度一様で分布させた場合に比べて、数密度が大きい部分での電気抵抗の低下が寄与して全体として電気抵抗が下がり、電磁波遮蔽性能が向上する。更に、プライマ層２との境界近傍での導電性粒子Ｃｐの数密度が小さいことによって、導電体パターン層３とプライマ層２との密着性が向上する。
この様に凸部頂上部の方に導電性粒子Ｃｐを偏在させるには、例えば、図３（ｂ）の圧着工程にて圧着力を強くすると共に、導電性組成物３ｃは粘度は低めにし且つ凹版凹部内では固化させずに版面から離版後に固化させると良い。この他、固化前の導電性組成物３ｃの粘度（樹脂材料及び樹脂量、溶剤量、その他添加剤量、導電性粒子の形状、粒度分布、含有量など関係）、固化条件などにも依存するので、これらは適宜実験的に決定すると良い。
【００４５】
［その他の層］
なお、本発明による電磁波遮蔽材は、本発明の主旨を逸脱しない範囲内であれば、上記した以外のその他の層を含んでもよい。例えば、導電体パターン層が積層された側とは反対側の透明基材の面に、ディスプレイ前面板などの被着体に貼り付ける為の粘着剤層やそのセパレータフィルム、光学フィルタなどの機能層である。なお、これら粘着剤層、セパレータ、機能層には公知のものを適宜使用すれば良い。
また、本発明は、開口部に於けるプライマ層表面の多数の筋をその凹凸を完全に埋め尽くす事なく、表面凹凸が残ったままで、それが光学欠陥となるのを抑制するものであるので、その凹凸が残る構成であれば、開口部に於けるプライマ層表面に他の層が積層されていても良い。例えば薄膜（例えば筋の高低差以下の膜厚のもの）などが積層されていても良い。この場合は、プライマ層表面は大気に直接的に接してはいないが、電磁波遮蔽材としては筋が在る開口部が大気に接している状態となり、本発明の前提となる課題が存在する為である。
【００４６】
（機能層）
ここで、光学フィルタなどの機能層について更に説明しておく。
機能層には、公知のものを適宜選択する事ができるが、機能層の機能は、光学フィルタ機能（光学フィルタ）、電磁波遮蔽材の透明基材１表面に対する保護機能、或いはその他の機能などである。また、機能層は単層で複数の機能を兼用させることもできるし、多層とすることもできる。なお、機能層の厚みは単層での厚みで通常０．１〜８００μｍ程度である。この様な機能層は、通常樹脂層として貼り合せ、塗工或いは印刷で形成できる。また、機能層は反射防止機能等として無機蒸着膜など薄膜も採用できる。
【００４７】
光学フィルタ機能としては公知の光学フィルタ機能、例えば、近赤外線を吸収する近赤外線吸収機能、紫外線を吸収する紫外線吸収機能、或いは、視覚上の効果が得られる、ＰＤＰのネオン光を吸収するネオン光吸収機能、表示画像を好みの色調に補正する色補正機能などの特定光透過機能、反射防止機能（防眩、反射防止、防眩及び反射防止兼用のいずれか）、特開２００７−２７２１６１号公報などに記載の微小ルーバによる外光反射防止機能などである。なお光学フィルタ機能としては、これら機能の１又は２以上を、単層又は多層構成によって実現することができる。
これら各種の光学フィルタ機能を実現するには、例えば、近赤外線吸収機能、ネオン光吸収機能、色補正機能などは、これら機能に応じた色素（近赤外線吸収色素、ネオン光吸収色素、色補正色素）を用い、紫外線吸収機能は紫外線吸収剤を用いるなど、公知の材料・方法で実現できる。例えば、これら材料を樹脂中に分散させた樹脂層として機能層を塗工形成する。
【００４８】
また、光学フィルタ機能以外のその他の機能層としては、電磁波遮蔽材に於いて公知の機能層、例えば、透明基材１表面や光学フィルタの表面を保護する表面保護層、ハードコート層、帯電防止層、汚染防止層、耐衝撃層、或いは２層間を密着させる接着層（含む粘着層）、２層を接触させない或いは更に２層間の物質移動を防ぐバリア層などである。
【００４９】
［用途］
本発明による電磁波遮蔽材は、特に、テレビジョン受像装置、測定機器や計器類、事務用機器、医療機器、電算機器、電話機、電子看板、遊戯機器等の表示部等に用いられるＰＤＰ、ＣＲＴ、ＬＣＤ、ＥＬなどの各種画像表示装置の前面フィルタ用として好適であり、特にＰＤＰ用として好適である。又、その他、住宅、学校、病院、事務所、店舗等の建築物の窓、車輛、航空機、船舶等の乗物の窓、電子レンジ等の各種家電製品の窓等に於ける電磁波遮蔽用途にも使用可能である。
【００５０】
《画像表示装置》
本発明の画像表示装置は、図５に一形態で例示する画像表示装置２０の様に、上記した電磁波遮蔽材１０を、プラズマディスプレイパネル（ＰＤＰ）６の前面に、つまりプラズマディスプレイパネルの観察者側に、密着させずに間に空間を空けて配置した画像表示装置である。また、この際、電磁波遮蔽材１０の導電体パターン層３側はプラズマディスプレイパネル側に向けて、且つその短辺をプラズマディスプレイパネルの鉛直方向に平行にして配置する。この様な画像表示装置とすることによって、開口部４自体による凹凸を埋める平坦化層が省略されており電磁波遮蔽材１０の開口部４表面には筋５による凹凸が存在するが、それが光学欠陥となって悪影響するのを防いでいるので、画像品質を維持しつつ低コスト化が可能となる。
【００５１】
また、電磁波遮蔽材１０の向きを、導電体パターン層３を観察者側（図５で図面上方）に向けるよりも、上記の様にすることで、低コスト化の為に導電体パターン層を平坦化層や表面保護層で被覆しない形態でも、導電体パターン層を不意の外力による傷付き等から保護できる利点が得られる。
【００５２】
なお、本発明の画像表示装置２０は、少なくとも電磁波遮蔽材１０、プラズマディスプレイパネル６を備えるものであり、その他の部材を適宜備えることができる。その他の部材としては、プラズマディスプレイパネルを用いた画像表示装置に於ける公知の各種部材が適宜選択される。例えば、ガラスや樹脂からなる透明剛直なディスプレイ前面板である。なお、図５では、これを一点鎖線のディスプレイ前面板７として示してあり、このディスプレイ前面板７は図示しない接着剤層（含む粘着剤層）によって、電磁波遮蔽材１０がその透明基材１側の面で密着積層されている。
【実施例】
【００５３】
次に、本発明を実施例によって更に詳述する。
【００５４】
［実施例１］
（凹版の作製）
凹版には、円筒状のシリンダ版を用い、先ず版面凹部を形成する前に、版面を面出し用のバイトで鏡面加工した。その際、凹版を回転軸芯Ａで回転させつつ回転軸芯Ａ方向へのバイトの移動速度を調整して、凹版版面上でのバイト切削跡である筋５Ａの傾斜角αが５°で現れる様にした〔図２（ａ）〕。また、このときの筋間隔は周期性のある筋ピッチとして６０μｍであり、筋の高低差は平均して大よそ４０ｎｍであった。
この鏡面加工の後、その版面に線幅２０μｍで深さ２０μｍの細線による正方格子状で繰返ピッチ３００μｍとなるメッシュパターンとなる溝状凹部を、バイトで切削して、目的とする凹版３１を作製した。
【００５５】
（導電体パターン層の凹版印刷）
次に、上記凹版３１を用いた「引抜プライマ方式凹版印刷法」によって、２軸延伸透明ポリエチレンテレフタレートフィルムを用いた連続帯状の透明基材１の片面に、導電性組成物層からなる導電体パターン層３をシート流れ方向ＭＤに連続面で形成して、連続帯状のシート物として、電磁波遮蔽材１０ａを作製した〔図２（ｂ）〕。
なお、凹版印刷時のプライマにはアクリレート系紫外線硬化性樹脂を用い、これをグラビアリバースロールコート法によって厚さ５μｍとなるように透明基材上にシート流れ方向ＭＤに連続面で形成した。なお、プライマ塗布後のプライマ流動層２ｃは流動性を呈するが透明基材から流れ落ちる程ではない。この透明基材１は巻き取らずにそのままシリンダ状の凹版３１に供給した。
また、導電性組成物には、鱗片状銀粒子を導電性粒子Ｃｐとして熱可塑性ポリエステルウレタン樹脂と溶剤を含む樹脂バインダに分散した銀ペーストを用いた。
そして、プライマ流動層の面に銀ペーストを凹版印刷し、溶剤分は加熱乾燥して導電体層を形成した。なお、プライマ流動層は透明基材が凹版の版面上にある間に高圧水銀灯で紫外線照射して硬化させ固化させてプライマ層２とした。次いで、凹版３１の版面から透明基材１と共に硬化したプライマ層２及び未硬化状態の導電性組成物３ｃからなる導電体パターン層を離版させ、その後、該導電体パターン層中の殘留溶剤を乾燥させ硬化させて導電体パターン層３とした。
【００５６】
（連続帯状の電磁波遮蔽材）
連続帯状の電磁波遮蔽材１０ａに於ける導電体パターン層３は、シート流れ方向ＭＤに亘って継ぎ目無く連続して形成されており、直下の導電体パターン層の形成部のプライマ層２の厚みＴａは導電体パターン層の非形成部の厚みＴｂよりも厚くなっている。
また、導電体パターン層３の断面を顕微鏡で拡大観察すると、図４の如く、導電体パターン層自体の形成部である凸部において、その頂上部近くでの導電性粒子Ｃｐの数密度が相対的に大きく、プライマ層２との境界近傍での導電性粒子Ｃｐの数密度が相対的に小さくなるように導電体粒子が分布している。
【００５７】
そして、図２の如く開口部にて大気に露出しているプライマ層２の表面には、多数の直線状の筋５が互いに平行に存在しており、その延びる方向とシート流れ方向ＭＤとの成す劣角の傾斜角βは５°となっている。
【００５８】
次に、この連続帯状の電磁波遮蔽材１０ａから、枚葉の外形長方形状の電磁波遮蔽材１０を、その短辺が前記連続帯状物のシート流れ方向ＭＤと直行する方向で切り出した（図２での説明の時とは切り出し方向が９０°回転し直交している）。枚葉の電磁波遮蔽材での短辺に対する劣角である筋の傾斜角θは８５°となっている。つまり、各段階での傾斜角は、α＝β＝（９０−θ）＝５°である。なお、メッシュパターンのバイアス角γは４２°である。
【００５９】
（画像表示装置）
上記、枚葉の電磁波遮蔽材１０を、図５を参照して説明したのと同一の、前後の配置、縦横の方向、表裏の向きで、プラズマディスプレイパネル６の前面に配置して、画像表示装置を作製した。このときの、表示画像の品質を目視にて観察して評価した。なお、プラズマディスプレイパネルには４２Ｖ型のパネルを用い、そのＲＧＢ三色の３セルから１画素が構成され、セルサイズは、水平方向２５０μｍ、鉛直方向６３０μｍ、セル間隔が水平方向５０μｍ、鉛直方向６０μｍである。
【００６０】
［実施例２］
実施例１に於いて、傾斜角θを３０°になる様にした以外は（版面上での傾斜角α３０°）、実施例１同様にして、電磁波遮蔽材と画像表示装置を作製した。
【００６１】
［実施例３］
実施例１に於いて、傾斜角θを１５°になる様にした以外は（版面上での傾斜角α１５°）、実施例１同様にして、電磁波遮蔽材と画像表示装置を作製した。
【００６２】
［実施例４］
実施例１に於いて、傾斜角θを５°になる様にした以外は（版面上での傾斜角α５°）、実施例１同様にして、電磁波遮蔽材と画像表示装置を作製した。
【００６３】
［比較例１］
実施例１に於いて、傾斜角θを０°になる様にした以外は（版面上での傾斜角α０°に近い０．５°未満の値）、実施例１同様にして、電磁波遮蔽材と画像表示装置を作製した。
【００６４】
［性能評価］
各実施例及び比較例にて、画像表示装置として組み立てた状態での、プライマ層表面の筋による光学欠陥（見る方向で画面の輝度が低下し輝度が不均一になる現象）の出具合を次の様にして評価した。結果は表１に纏めて示す。
評価は具体的には、画面の鉛直方向をＹ軸、水平方向をＸ軸、画面の法線方向（真正面から見る方向）をＺ軸としたときに、水平方向（Ｘ軸）で画面左側に、法線方向（Ｚ軸）から７５°傾けた斜めの方向で、画面から１．０メートル離れた距離を観測位置として、この観測位置から、目視で画面を観察した。その際、観測位置を画面からの距離固定で、画面鉛直方向で（鉛直方向での画面の上辺に平行な観測位置と、下辺に平行な観測位置との間で）上下に振って、電磁波遮蔽材を通して見える画面の輝度が全体として、観測位置によらずに輝度が一定に保たれるか、或いは、観測位置で輝度が変化するか（輝度の不均一性）を目視観察し、実施例及び比較例を比較評価した。
【００６５】
【表１】
2011100852.tif 000003
【００６６】
表１の様に、傾斜角θが所定の角度範囲５〜８５°であったものは、光学欠陥として悪影響する程ではなかったが、傾斜角θが０°の比較例１は、光学欠陥としての悪影響が顕著で不良レベル（×）あった。また、傾斜角θが５°（実施例４）であればやや目立つが要求品質次第では許容できるレベルであった。ただ、より好ましくは１５°（実施例３）であり、この傾斜角度では微妙に有るが許容レベルであった。さらに好ましくは３０°（実施例２）であり、３０°では８５°の実施例１と共に光学欠陥は全く見られなかった。
【符号の説明】
【００６７】
１    透明基材
２    プライマ層
２ａ  導電体パターン層の形成部
２ｂ  導電体パターン層の非形成部（開口部４）
２ｃ  プライマ流動層
３    導電体パターン層
３ｃ  導電性組成物
４    開口部
５    筋
５ａ  筋状凸部
５ｂ  筋状凹部
５Ａ  版面上での筋
６    プラズマディスプレイパネル
７    ディスプレイ前面板
１０    （枚葉シートの）電磁波遮蔽材
１０ａ  連続帯状シートでの電磁波遮蔽材
２０    画像表示装置
３１    凹版
３２    凹み
Ｃｐ  導電性粒子
α    凹版版面での筋の傾斜角
β    連続帯状印刷物での筋の傾斜角
γ    導電体パターン層の線（ライン）のバイアス角
θ    （枚葉シートでの）傾斜角
Ａ    版の回転軸（芯）
ＭＤ  シート流れ方向
Ｐｃ  円周方向
Ｖ    ディスプレイパネルの鉛直方向
【図１】
2011100852.tif 000004
【図２】
2011100852.tif 000005
【図３】
2011100852.tif 000006
【図４】
2011100852.tif 000007
【図５】
2011100852.tif 000008